Brevet FR2683536A1 — publié le 19930514

AGENT DE BROYAGE ET/OU DE DISPERSION A BASE DE POLYMERES ET/OU COPOLYMERES NEUTRALISES EN PARTIE PAR DU MAGNESIUM POUR SUSPENSIONS AQUEUSES DE MATERIAUX MINERAUX EN VUE D'APPLICATIONS PIGMENTAIRES. La présente invention concerne un agent amélioré de broyage et/ou de dispersion en suspension aqueuse de matériaux minéraux grossiers permettant d'obtenir une suspension aqueuse de particules minérales affinées, destinée à des applications pigmentaires telle qu'une suspension aqueuse de carbonate de calcium dont la teneur en matière sèche est d'au moins 70% en poids, dont au moins 90% des particules constitutives après broyage ont une dimension inférieure à deux microns, tandis qu'au moins 60% d'entre elles ont une dimension inférieure à un micron. Depuis longtemps déjà, il est connu d'utiliser des substances minérales telles que les carbonates de calcium ainsi que le dioxyde de titane pour la préparation de produits industriels destinés aux domaines des peintures, de l'enduction du papier, des charges pour caoutchoucs et résines synthétiques, ou autres. Mais, comme ces substances minérales ne possèdent pas une structure naturelle lamellaire ou feuilletée facilitant leur délitage, comme c'est le cas de certaines substances telles que les silicates d'aluminium habituellement connus sous le nom de kaolin, l'homme de l'art, pour pouvoir les utiliser dans le domaine pigmentaire, doit les transformer par broyage en une suspension aqueuse de grande finesse dont les grains constitutifs ont une dimension la plus faible possible, c'est-à-dire inférieure à quelques microns. Ainsi, jusqu'à présent, l'homme de l'art connait l'utilisation d'agents de broyage et/ou de dispersion aqueuse de particules minérales constitués par des polymères et/ou copolymères acryliques totalement ou partiellement neutralisés par divers agents de neutralisation (brevets FR2539137, FR2531444, Fur2603042) L'homme de l'art connait aussi l'utilisation d'un agent de broyage et/ou de dispersion constitué par la fraction des polymères et/ou copolymères acryliques alcalins totalement neutralisés par un seul cation, et dont la viscosité spécifique est comprise entre 0,3 et 0,8 (brevet FR2488814), ou partiellement neutralisés par un seul cation tel que le sodium, le potassium, le lithium ou l'ammonium (EP0127388; EP0185458). Ces divers types d'agents de broyage et/ou de dispersion de l'art antérieur permettent d'obtenir des suspensions aqueuses de particules minérales affinées, considérées jusqu'à maintenant comme stables dans le temps mais pour lesquelles l'utilisateur éprouve certaines difficultés de manipulation car il est amené à stocker ces suspensions plusieurs jours ou semaines sans agitation et se retrouve ainsi confronté à l'augmentation de la viscosité de la suspension non agitée. En effet, dans l'art antérieur, la mesure de la viscosité de la suspension aqueuse de particules minérales était habituellement effectuée à l'aide d'un viscosimètre Brookfield type RVT à une température de 200C et une vitesse de rotation du mobile n03 de 100 tours par minute (a) à la sortie du broyeur, (b) après huit jours de repos dans le flacon et après une agitation préalable de la suspension laissée au repos. Ces deux paramètres de mesure n'ont pas permis de mettre en évidence "l'augmentation de la viscosité" de la suspension aqueuse minérale néfaste pour l'utilisateur ayant à manipuler des suspensions concentrées stockées depuis plusieurs jours sans agitation, et caractérisée par une viscosité Brookfield avant agitation supérieure à 2000 mPa.s pour une mesure effectuée à 10 tours par minute. Confrontée à ces inconvénients, la Demanderesse a alors constaté que les suspensions aqueuses minérales obtenues selon l'art antérieur avaient des viscosités Brookfield élevées si la mesure s'effectuait sans agitation préalable de la suspension, ce qui est généralement le cas auquel l'utilisateur de ces suspensions doit faire face. Forte de cette constatation, la Demanderesse a alors mis au point un agent de broyage et/ou de dispersion qui, de manière surprenante, permet de réaliser des suspens ions minérales aqueuses répondant aux critères de qualité précités. De manière surprenante, le but de l'invention est obtenu lorsque le pourcentage de neutralisation des sites actifs acides du polymère par un agent de neutralisation contenant l'ion magnésium est compris entre 40 et 60%, bornes incluses, tandis que le pourcentage de neutralisation des sites acides actifs du polymère par un agent de neutralisation contenant l'ion sodium est inférieur ou égal à 60%. Ainsi, le but de l'invention est de fournir un agent amélioré de broyage en suspens ion aqueuse de matériaux minéraux grossiers de viscosité restant sensiblement identique dans le temps. Ce but est atteint grâce à l'agent selon l'invention, qui résulte de la polymérisation et/ou de la copolymérisation de monomères acryliques et/ou vinyliques, suivie d'un fractionnement par un ou plusieurs solvants polaires selon des procédés connus de l'homme de l'art. Cet agent selon l'invention se caractérise en ce qu'il est formé par la fraction desdits polymères et/ou copolymères acides dont les sites acides actifs sont partiellement ou complètement neutralisés avec un taux de neutralisation des sites acides actifs par un agent de neutralisation disposant de l'ion magnésium allant de 40 à 60% bornes incluses et un taux de neutralisation des sites acides actifs par un agent de neutralisation disposant de l'ion sodium pouvant aller jusqu'à 60%. Ces polymères et/ou copolymères acryliques sont obtenus selon des procédés connus de la polymérisation radicalaire, en présence de régulateurs de polymérisation tels que par exemple des composés organiques à base d'hydroxylamine et en présence d'initiateurs de polymérisation tels que les peroxydes et les persels, par exemple l'eau oxygénée, le persulfate, l'hypophosphite de sodium, l'acide hypophosphoreux, de l'un au moins des monomères et/ou comonomères suivants : acide acrylique et/ou méthacrylique, itaconique, crotonique, fumarique, anhydride maléique, ou encore isocrotonique, aconitique, mésaconique, sinapique, undécylénique, angélique, canellique, hydroxyacrylique, sous forme acide ou partiellement neutralisée, l'acroléine, l'acrylamide, l'acrylonitrile, les esters des acides acrylique et méthacrylique, et en particulier le méthacrylate de diméthylaminoéthyle, vinylpyrrolidone, vinylcaprolactame, 1' éthylène, le propylène, l'isobutylène, le diisobutylène, l'acétate de vinyle, le styrène, l'alphaméthylstyrène, la méthylvinylcétone, dans un milieu de polymérisation qui peut être l'eau, le méthanol, l'éthanol, le propanol, l'isopropanol, les butanols, ou leurs mélanges, ou encore le diméthylformamide, le diméthylsulfoxyde, le tétrahydrofurane, l'acétone, la méthyléthylcétone, l'acétate d'éthyle, l'acétate de butyle, l'hexane, l'heptane, le benzène, le toluène, le xylène, le mercaptoéthanol, le tertiododécylmercaptan, l'acide thioglycolique et ses esters, le n-dodécylmercaptan, les acides acétique, tartrique, lactique, citrique, gluconique, glucoheptonique, l'acide 2mercaptopropionique, le thiodiéthanol, les solvants halogénés comme le tétrachlorure de carbone, le chloroforme, le chlorure de méthylène, les éthers de monopropylène glycol, diéthylèneglycol ou leur mélange. La solution du polymérisat acide ainsi obtenu est éventuellement neutralisée partiellement ou totalement à raison de 40 à 60% avec un agent de neutralisation contenant l'ion magnésium, et d'une quantité inférieure ou égale à 60% avec un agent de neutralisation contenant l'ion sodium. La solution du polymérisat acide ou ainsi neutralisé est ensuite traitée selon des procédés statiques ou dynamiques connus de 1' homme de l'art, par un ou plusieurs solvants polaires appartenant notamment au groupe constitué par le méthanol, l'éthanol, le propanol, l'isopropanol, les butanols, l'acétone, le tétrahydrofurane, produisant ainsi une séparation en deux phases - la phase la moins dense, comportant la majeure fraction du solvant polaire et la fraction de polymère et/ou copolymère acrylique de bas poids moléculaire, - la phase aqueuse la plus dense comportant la fraction de polymère et/ou copolymère acrylique de plus haut poids moléculaire. On recueille la fraction désirable constituée des polymères et/ou copolymères acryliques selon l'invention, dont la viscosité spécifique se situe entre 0,3 et 0,8. Cette viscosité spécifique des polymères et/ou copolymères acryliques symbolisée par la lettre t 7 est déterminée de la manière suivante. On prend un échantillon de la solution de la fraction des polymères et/ou copolymères recueillie de façon à obtenir une solution correspondant à 2,5 g de polymère sec et à 50 ml d'une solution de chlorure de sodium à 60 g/l. Puis on mesure avec un viscosimètre capillaire de constante de Baume égale à 0,000105 placé dans un bain thermostaté à 250C le temps d'écoulement d'un volume donné de la solution précitée contenant le polymère et/ou copolymère acrylique, ainsi que le temps d'écoulement du même volume de solution aqueuse de chlorure de sodium dépourvue dudit polymère et/ou copolymère. I1 est alors possible de définir la viscosité " 7" grâce à la relation suivante (temps d'écoulement de (temps d'écoulement de X la solution de polymère) - la solution NaCl) temps d'écoulement de la solution NaCl Le tube capillaire est généralement choisi de telle manière que le temps d'écoulement de la solution de NaCl, dépourvue de polymère et/ou copolymère, soit d'environ 90 à 100 secondes, donnant ainsi des mesures de viscosité spécifique d'une très bonne précision. La température à laquelle s'effectue le traitement de sélection de la fraction de polymère et/ou copolymère acrylique acide ou alcalin n'est pas critique par elle-même, puisqu'elle influence le seul coefficient de partage. Elle est comprise entre 10 et 800C, et de préférence entre 200C et 600C. Par contre, le rapport des quantités d'eau de dilution et de solvants polaires est prépondérant, puisqu'il influence directement la séparation. De même, lorsque la séparation est effectuée de manière continue au moyen d'un extracteur centrifuge, c'est-à-dire par un procédé dynamique, les rapports des fractions extraites sont dépendants des conditions de centrifugation. Il est également possible et souhaitable dans certains cas d'affiner encore la sélection de la fraction des polymères et/ou copolymères acryliques en traitant à nouveau la phase aqueuse la plus dense précédemment recueillie, au moyen d'une nouvelle quantité de solvant polaire, qui peut être différent de celui ou ceux initialement utilisés, ou qui peut encore être un mélange de solvants polaires. La phase liquide obtenue après traitement peut être soumise à distillation pour éliminer le ou les solvants utilisés pour le traitement. La phase aqueuse contenant la fraction des polymères et/ou copolymères acryliques de viscosité spécifique comprise entre 0,3 et 0,8, correspondant à une masse moléculaire moyenne en poids (Mw) comprise entre 1 000 et 10 000, peut être utilisée sous cette forme comme agent de broyage des substances minérales à porphyriser; mais elle peut également être traitée par tous moyens connus pour en éliminer la phase aqueuse et isoler le polymère et/ou copolymère acrylique sous la forme d'une fine poudre qui peut être utilisée sous cette autre forme comme agent de broyage. En pratique, l'opération de broyage de la substance minérale à affiner consiste à broyer la substance minérale avec un corps broyant en particules très fines dans un milieu aqueux contenant l'agent de broyage. On forme une suspension aqueuse de la substance minérale à broyer, dont les grains ont une dimension initiale au plus égale à 50 microns, en une quantité telle que la concentration en matière sèche de ladite suspension est d'au moins 70t en poids. A la suspension de la substance minérale à broyer, on ajoute le corps broyant de granulométrie avantageusement comprise entre 0,20 millimètre et 4 millimètres. Le corps broyant se présente en général sous la forme de particules de matériaux aussi divers que l'oxyde de silicium, l'oxyde d'aluminium, l'oxyde de zirconium ou de leurs mélanges ainsi que les résines synthétiques de haute dureté, les aciers, ou autres. Un exemple de composition de tels corps broyants est donné par le brevet FR2203681 qui décrit des éléments broyants formés de 30 à 70% en poids d'oxyde de zirconium, 0,1 à 5% d'oxyde d'aluminium et de 5 à 20% d'oxyde de silicium. Le corps broyant est de préférence ajouté à la suspension en une quantité telle que le rapport en poids entre ce matériau de broyage et la substance minérale à broyer soit d'au moins 2/1, ce rapport étant de préférence compris entre les limites 3/1 et 5/1. Le mélange de la suspension et du corps broyant est alors soumis à l'action mécanique de brassage, telle que celle qui se produit dans un broyeur classique à microéléments. L'agent de broyage et/ou de dispersion selon l'invention est également introduit au sein du mélange formé par la suspens ion aqueuse de substances minérales et par le corps broyant à raison de 0,2 à 2% en poids de la fraction séchée desdits polymères par rapport à la masse sèche de la substance minérale à affiner. Le temps nécessaire pour aboutir à une excellente finesse de la substance minérale après broyage varie selon la nature et la quantité des substances minérales à porphyriser, et selon le mode d'agitation utilisé et la température du milieu pendant l'opération de broyage. Les substances minérales à affiner peuvent être d'origines très diverses telles que le carbonate de calcium et les dolomies, le sulfate de calcium, le kaolin, le dioxyde de titane, c'est-à-dire toutes les substances minérales qui doivent être broyées pour être utilisables dans des applications aussi diversifiées que l'enduction des papiers, la pigmentation des peintures et enduits, la charge des caoutchoucs ou résines synthétiques, la matification des textiles synthétiques, ou autres. Ainsi, l'application de l'agent de broyage et/ou de dispersion selon l'invention autorise la transformation par broyage en suspension aqueuse de haute concentration en matière sèche de substances minérales grossières en des particules très fines, dont 90% au moins d'entre elles ont une dimension toujours inférieure à deux microns, et dont 60% au moins d'entre elles ont une dimension inférieure à un micron, et d'obtenir une suspension de substances minérales très fines dont la viscosité est faible et stable dans le temps. La portée et l'intérêt de l'invention seront mieux perçus grâce aux exemples suivants. Exemple 1 Cet exemple concerne la préparation d'une suspension de carbonate de calcium grossier soumise à un broyage pour l'affiner en une suspension microparticulaire. Dans ce but, une suspens ion de carbonate de calcium grossier a été préparée à partir d'un carbonate de calcium naturel de diamètre moyen 50 micromètres, en mettant en oeuvre - pour l'essai n01 illustrant l'art antérieur, la fraction la plus dense d'un polyacrylate de sodium résultant d'un fractionnement à l'isopropanol d'un polyacrylate de sodium de viscosité spécifique 0,525 obtenu par polymérisation radicalaire et neutralisation totale (100% des sites acides actifs) par de l'hydroxyde de sodium, - pour l'essai n02 illustrant également l'art antérieur, la fraction la plus dense d'un polyacrylate mixte de sodium et de calcium résultant d'un fractionnement à l'isopropanol d'un polycrylate mixte de sodium et de calcium de viscosité spécifique 0,525 obtenu par polymérisation radicalaire et neutralisation totale par de la soude et de la chaux dans un rapport correspondant à une neutralisation des sites acides actifs à raison de 70% de sodium-30% de calcium, - pour l'essai n03 illustrant toujours l'art antérieur, la fraction la plus dense d'un polyacrylate de sodium résultant d'un fractionnement à l'isopropanol d'un polyacrylate de sodium de viscosité spécifique 0,525 obtenu par polymérisation radicalaire et neutralisation partielle (66% des sites acides actifs) par de l'hydroxyde de sodium, - pour l'essai n"4 illustrant l'invention, la fraction la plus dense d'un polyacrylate mixte de sodium et de magnésium résultant d'un fractionnement à l'isopropanol d'un polyacrylate mixte de sodium et de magnésium de viscosité spécifique 0,525 obtenu par neutralisation totale (100% des sites acides actifs) par de la soude et de la magnésie dans un rapport correspondant à une neutralisation des sites acides actifs à raison de 50% par le sodium - 50% par le magnésium. Pour chaque essai, on a préparé une suspension aqueuse de carbonate de calcium provenant du gisement d'Orgon (France) ayant une granulométrie inférieure à 10 microns. La suspens ion aqueuse a une concentration en matière sèche de 76% en poids par rapport à la masse totale. L'agent de broyage est introduit dans cette suspension selon les quantités indiquées dans le tableau ci-après, exprimées en pour cent en poids sec par rapport à la masse de carbonate de calcium sec à broyer. La suspension circule dans un broyeur du type Dyno-Mill à cylindre fixe et impulseur tournant dont le corps broyant est constitué par des billes de corindon de diamètre compris dans l'intervalle 0,6 millimètre à 1,0 millimètre. Le volume total occupé par le corps broyant est de 1150 centimètres cubes tandis que sa masse est de 2900 g. La chambre de broyage a un volume de 1400 centimètres cubes. La vitesse circonférentielle du broyeur est de 10 mètres par seconde. La suspension de carbonate de calcium est recyclée à raison de 18 litres par heure. La sortie du broyeur Dyno-Mill est munie d'un séparateur de mailles 200 microns permettant de séparer la suspens ion résultant du broyage et le corps broyant. La température lors de chaque essai de broyage est maintenue à 600C environ. A la fin du broyage (To), on récupère dans un flacon un échantillon de la suspension pigmentaire dont 80% des particules ont une dimension inférieure à un micron, et on en mesure la viscosité à l'aide d'un viscosimetre Brookfield type RVT, à une température de 200C et une vitesse de rotation de 10 tours par minute avec le mobile adéquat. Après un temps de repos de 8 jours dans le flacon, la viscosité de la suspens ion est mesurée par introduction dans le flacon non agité du mobile adéquat du viscosimètre Brookfield type RVT, à une température de 20"C et une vitesse de rotation de 10 tours par minute (viscosité AVAG = avant agitation). Tous les résultats expérimentaux sont consignés dans le tableau 1. TABLEAU 1 Viscosité Brookfield de la AGENT DE BROYAGE UTILISE Essai suspension (à 20 C en mPa.s) No. Consommation NEUTRALISATION en agent To 8 jours Taux de groupes Cation en % sec/sec AVAG acides neutralisés neutralisant 10 T/mn 10 T/mn 1 100 Na 0,86 1400 8290 Art 2 70/30 Na/Ca 1,05 1250 2390 antérieur 3 66 Na 1,25 1500 6750 Invention 4 50/50 Na/Mg 0,98 1040 1040 AVAG : Mesure de la viscosité avant agitation de la suspension La lecture du tableau 1 permet de constater que seule la suspension de carbonate de calcium broyé par l'agent selon l'invention (essai n"4) a une viscosité Brookfield mesurée à 10 tours par minute après 8 jours de repos et sans agitation préalable nettement inférieure à 2 000 mPa.s alors que tous les essais des exemples effectués au moyen d'un agent de l'art antérieur donnent des viscosités supérieures à 2 000 mPa.s. Ainsi, la lecture du tableau 1 permet de constater l'augmentation de viscosité dans les suspensions de carbonate de calcium broyé au moyen des agents de l'art antérieur alors que l'agent de broyage et/ou de dispersion, selon l'invention, permet d'obtenir la stabilité de la viscosité des suspensions de carbonate de calcium avant même toute agitation. ExemPle 2 Un deuxième groupe d'essais (essais n05 à ne12) concerne la préparation et le broyage de la suspens ion aqueuse du même carbonate de calcium à la même concentration de matière sèche en présence de la fraction la plus dense obtenue par fractionnement à l'isopropanol du même acide polyacrylique de viscosité spécifique 0,525 neutralisé par des taux variables de magnésium. Ces essais ont été exécutés selon les mêmes critères expérimentaux que ceux de l'exemple 1. Tous les résultats expérimentaux sont consignés dans le tableau 2. TABLEAU 2 Viscosité Brookfield de la suspension AGENT DE BROYAGE UTILISE Essai (à 20 C en mPa.s) No. Consommation NEUTRALISATION en agent To 8 jours Taux de groupes Cation en % sec/sec AVAG acides neutralisés neutralisant 10 T/mn 10 T/mn 5 70/30 Na/Mg 1,05 1330 3590 6 60/40 Na/Mg 1,03 1200 1900 7 55/45 Na/Mg 0,9 1210 1510 8 50/50 Na/Mg 0,98 1040 1040 Invention 9 45/55 Na/Mg 1,02 1250 1190 10 40/60 Na/Mg 1,09 1390 1635 11 30/70 Na/Mg 1,16 1160 1730 Invention 12 50/45 Na/Mg 1,08 1420 1900 AVAG : Mesure de la viscosité avant agitation de la suspension La lecture du tableau 2 permet de constater les résultats rhéologiques exceptionnels de l'invention, ainsi que de constater que l'agent selon l'invention permet de franchir un seuil de rentabilité lors d'essais pratiques. En effet, deux critères sont pris en compte par l'utilisateur, l'aspect économique et l'aspect rhéologique. Un surdosage de l'agent de broyage entraîne un surcoût dans la production de suspensions affinées de carbonate de calcium. Ainsi, la consommation d'agent de broyage et/ou de dispersion dans l'opération de broyage selon l'invention ne doit pas dépasser environ 1,1% d'agent dispersant sec par rapport au poids sec de carbonate de calcium pour l'obtention d'une suspension dont 80% des particules sont inférieures à 1 micron et de concentration en matière sèche de 76%. Les essais nO 6 et nO 10 délimitent alors les bornes de l'invention. Quant à l'aspect rhéologique, l'utilisateur ayant à manipuler des suspensions concentrées stockées depuis plusieurs jours sans agitation souhaite avoir des suspensions dont la viscosité est quasiment identique à celle des suspensions sortant du broyeur et toujours inférieure à 2000 mPa.s. C'est ce résultat exceptionnel qui est obtenu pour la première fois par l'agent selon l'invention (essais n06 à 10 et 12, et notamment les essais 7 à 9). Exemple 3 Cet exemple (essais n013 - 14) concerne la préparation et le broyage de la suspension aqueuse du même carbonate de calcium à la même concentration de matière sèche en présence de la fraction la plus dense obtenue par fractionnement à l'isopropanol du même acide polyacrylique de viscosité spécifique 0,525 neutralisé par différents agents de neutralisation contenant des ions de fonction polyvalente autres que le magnésium et tel que le calcium. Ainsi, le broyage de l'essai n013 est effectué en utilisant la même fraction d'acide polyacrylique précitée et neutralisée par de la soude et de la chaux dans un rapport correspondant à une neutralisation des sites acides actifs à raison de 70% par le sodium - 30% par le calcium, tandis que l'essai n014 concerne cette même fraction d'acide polyacrylique neutralisée par de la soude et de la chaux dans un rapport correspondant à une neutralisation des sites acides actifs à raison de 55% par le sodium - 45% par le calcium. Ces essais ont été exécutés selon les mêmes critères expérimentaux que ceux de l'exemple 1. Tous les résultats sont consignés dans le tableau 3. TABLEAU 3 AGENT DE BROYAGE UTILISE Viscosité Brookfield de la suspension Essai (à 20 C en mPa.s) No. Consommation NEUTRALISATION en agent To 8 jours Taux de groupes Cation en % sec/sec AVAG acides neutralisés neutralisant 10 T/mn 10 T/mn 13 70/30 Na/Ca 1,05 1250 2390 14 55/45 Na/Ca 1,3 1500 3300 7 55/45 Na/Mg 0,9 1210 1510 Invention AVAG : Mesure de la viscosité avant agitation de la suspension La lecture du tableau 3 permet de constater que l'utilisation d'un autre cation polyvalent neutralisant tel que le calcium, même à différents taux, n'aboutit pas à une suspension de carbonate de calcium affinée de viscosité Brookfield mesurée à 10 tours par minute après 8 jours de repos et sans agitation préalable inférieure à 2 000 mPa.s (essais n013 et 14). Exemple 4 Cet exemple (essais nO 15-17) concerne la préparation et le broyage de la suspension aqueuse du même carbonate de calcium à la même concentration de matière sèche en présence de la fraction la plus dense obtenue par fractionnement à l'isopropanol du même acide polyacrylique de viscosité spécifique 0,525 neutralisé à 50% par l'ion magnésium et à 50% par différents agents de neutralisation monovalents. Ces différents agents de neutralisation monovalents sont l'ammonium pour l'essai ne15, le lithium pour essai ne16, le potassium pour l'essai ne17. Ces essais ont été exécutés selon les mêmes critères expérimentaux que ceux de l'exemple 1. Tous les résultats sont consignés dans le tableau 4. TABLEAU 4 AGENT DE BROYAGE UTILISE Viscosité Brookfield de la suspension Essai (à 20 C en mPa.s) No. Consommation NEUTRALISATION en agent To 8 jours Taux de groupes Cation en % sec/sec AVAG acides neutralisés neutralisant 10 T/mn 10 T/mn 15 50/50 NH4/Mg Impossibilité d'obtenir une granulométrie équivalente à 80% 1 m 16 50/50 Li/Mg 0,89 1620 3800 17 50/50 K/Mg 1,11 1800 2700 AVAG : Mesure de la viscosité avant agitation de la suspension La lecture du tableau 4 permet de constater qu'on ne peut pas remplacer avantageusement l'ion sodium par un autre ion monovalent. REVENDICATIONS 1) Agent de broyage et/ou de dispersion en suspens ion aqueuse de matériaux minéraux grossiers destinés à des applications pigmentaires, constitué par les polymères et/ou copolymères acryliques et/ou vinyliques comportant des groupes acides partiellement ou totalement neutralisés résultant du traitement par un ou plusieurs solvants polaires, selon des procédés statiques ou dynamiques, de polymères et/ou copolymères acryliques et/ou vinyliques et de la sélection de la fraction de poids moléculaire désirable, caractérisé en ce que les sites acides actifs dudit agent sont totalement ou partiellement neutralisés par un agent de neutralisation contenant l'ion magnésium, de telle sorte que le pourcentage de neutralisation des sites acides actifs par l'ion magnésium varie entre 40 et 60%, bornes incluses, et par un agent de neutralisation disposant de l'ion sodium pouvant neutraliser jusqu'à 60% des sites acides actifs dudit agent. 2) Agent de broyage et/ou de dispersion en suspension aqueuse de matériaux minéraux grossiers selon la revendication 1, caractérisé en ce que les sites acides actifs du dit agent sont partiellement neutralisés par un agent de neutralisation contenant l'ion magnésium, de telle sorte que le pourcentage de neutralisation des sites acides actifs par l'ion magnésium varie entre 40 et 60%, bornes incluses, et par un agent de neutralisation disposant de l'ion sodium pouvant neutraliser jusqu'à 60% des sites acides actifs dudit agent. 3) Agent de broyage et/ou de dispersion en suspension aqueuse de matériaux minéraux grossiers selon la revendication 1, caractérisé en ce que les sites acides actifs du dit agent sont totalement neutralisés par un agent de neutralisation contenant l'ion magnésium, de telle sorte que le pourcentage de neutralisation des sites acides actifs par l'ion magnésium varie entre 40 et 60%, bornes incluses, et par un agent de neutralisation disposant de l'ion sodium neutralisant les 60% à 40% des sites acides actifs restants. 4) Agent de broyage et/ou de dispersion en suspension aqueuse de matériaux minéraux grossiers selon la revendication 1, caractérisé en ce que les sites acides actifs du dit agent sont totalement neutralisés par un agent de neutralisation contenant l'ion magnésium, de telle sorte que le pourcentage de neutralisation des sites acides actifs par l'ion magnésium varie entre 45% et 55%, bornes incluses, et par un agent de neutralisation disposant de l'ion sodium neutralisant les 55% à 45% des sites acides actifs restants. 5) Agent de broyage et/ou de dispersion en suspension aqueuse de matériaux minéraux grossiers selon les revendications 1 à 4, caractérisé en ce que ledit agent a une viscosité spécifique comprise entre 0,3 et 0,8. 6) Agent de broyage et/ou de dispersion en suspension aqueuse de matériaux minéraux grossiers selon la revendication 5, caractérisé en ce qu'il est une solution. 7) Agent de broyage et/ou de dispersion en suspension aqueuse de matériaux minéraux grossiers selon la revendication 5, caractérisé en ce qu'il est une poudre.